(57)【要約】【課題】  正帯電コーティングされた電子記録トナー粒子を提供する。【解決手段】  ポリマーバインダ粒子及びコーティング物質を含む正帯電コーティングされたトナー粒子である。コーティング物質は，ポリマーバインダ粒子の外部表面上にコーティングされる一つ以上の視覚改善添加剤を含む。また，かかる粒子を含む電子記録トナー組成物，及び特に磁気補助衝突コーティング工程により粒子を製造する方法を提供する。【特許請求の範囲】
【請求項１】
複数のポリマーバインダ粒子と；
前記ポリマーバインダ粒子の外部表面上にコーティングされる一つ以上の視覚改善添加剤を含むコーティング物質と，
を含むことを特徴とする，正帯電コーティングされたトナー粒子。
【請求項２】
前記コーティング物質は，一つ以上の電荷調節剤または電荷ディレクタを含むことを特徴とする，請求項１に記載の正帯電コーティングされたトナー粒子。
【請求項３】
前記コーティング物質は，一つ以上の流動化剤を含むことを特徴とする，請求項１に記載の正帯電コーティングされたトナー粒子。
【請求項４】
前記ポリマーバインダ粒子は，ランダムポリマーから形成されることを特徴とする，請求項１に記載の正帯電コーティングされたトナー粒子。
【請求項５】
前記ポリマーバインダ粒子は，一つ以上のＳ物質部分または一つ以上のＤ物質部分を含む一つ以上の両親媒グラフト共重合体を含むポリマーバインダから形成されることを特徴とする，請求項１に記載の正帯電コーティングされたトナー粒子。
【請求項６】
前記コーティング物質に対する前記バインダ粒子の重量比は，５０：１〜１：１であることを特徴とする，請求項１に記載の正帯電コーティングされたトナー粒子。
【請求項７】
前記コーティング物質に対する前記バインダ粒子の重量比は，２０：１〜５：１であることを特徴とする，請求項１に記載の正帯電コーティングされたトナー粒子。
【請求項８】
前記コーティング物質は，磁性であることを特徴とする，請求項１に記載の正帯電コーティングされたトナー粒子。
【請求項９】
前記ポリマーバインダ粒子は，磁性であることを特徴とする請求項１に記載の正帯電コーティングされたトナー粒子。
【請求項１０】
複数のポリマーバインダ粒子と；
前記ポリマーバインダ粒子の外部表面上にコーティングされる一つ以上の視覚改善添加剤を含むコーティング物質と，
を含む複数のトナー粒子からなることを特徴とする，乾式正電荷電子記録トナーの組成物。
【請求項１１】
前記乾式正電荷電子記録トナーの組成物は，磁性物質を含むことを特徴とする，請求項１０に記載の乾式正電荷電子記録トナーの組成物。
【請求項１２】
およそ３０ｍｌ未満のカウリブタノール数値を有する液体キャリアと；
前記液体キャリア中に分散された，複数のポリマーバインダ粒子と；前記ポリマーバインダ粒子の外部表面上にコーティングされる一つ以上の視覚改善添加剤を含むコーティング物質と，を含む正帯電コーティングされたトナー粒子と；
からなることを特徴とする，湿式正電荷電子記録トナー組成物。
【請求項１３】
前記湿式正電荷電子記録トナー組成物は，磁性物質を含むことを特徴とする，請求項１２に記載の湿式正電荷電子記録トナー組成物。
【請求項１４】
視覚改善添加剤を含むコーティング物質及び磁気要素を含むポリマーバインダ粒子の混合物を提供するステップと；
前記混合物を経時的に方向が変わる磁場に露出させるステップと；
を含み，
磁場中で前記磁気要素の運動は，前記コーティング物質がポリマーバインダ粒子の表面に付着され，正帯電コーティングされたトナー粒子を形成するのに十分な力を提供することを特徴とする，視覚改善添加剤付着方法。
【請求項１５】
前記磁場は，振動磁場であることを特徴とする，請求項１４に記載の視覚改善添加剤付着方法。
【請求項１６】
前記振動磁場は，二極性振動磁場であることを特徴とする，請求項１５に記載の視覚改善添加剤付着方法。
【請求項１７】
前記磁場の振動が一貫し，中断されないリズムであることを特徴とする，請求項１５に記載の視覚改善添加剤付着方法。    
【請求項１８】
前記コーティング物質及び前記ポリマーバインダ粒子の前記混合物は，流動化されることを特徴とする，請求項１４に視覚改善添加剤付着記載の方法。
【請求項１９】
前記ポリマーバインダ粒子は，磁気要素であることを特徴とする，請求項１４に記載の視覚改善添加剤付着方法。
【請求項２０】
前記コーティング物質は，磁気要素を含むことを特徴とする，請求項１４に記載の視覚改善添加剤付着方法。
【請求項２１】
前記磁気要素は，前記コーティング物質及び前記ポリマーバインダ粒子から独立した別途の粒子であることを特徴とする，請求項１４に記載の視覚改善添加剤付着方法。
【請求項２２】
前記コーティング物質は，乾式粒子状であることを特徴とする，請求項１４に記載の視覚改善添加剤付着方法。
【請求項２３】
前記コーティング物質は，湿式の形態であることを特徴とする，請求項１４に記載の視覚改善添加剤付着方法。
【請求項２４】
前記コーティング物質は，一つ以上の電荷調節剤を含むことを特徴とする，請求項１４に記載の視覚改善添加剤付着方法。
【請求項２５】
前記コーティング物質は，一つ以上の流動化剤であることを特徴とする，請求項１４に記載の視覚改善添加剤付着方法。
【請求項２６】
前記ポリマーバインダ粒子は，ランダムポリマーから形成されることを特徴とする，請求項１４に記載の視覚改善添加剤付着方法。
【請求項２７】
前記ポリマーバインダ粒子は，一つ以上のＳ物質部分及び一つ以上のＤ物質部分を含む一つ以上の両親媒グラフト共重合体を含むポリマーバインダから形成されることを特徴とする，請求項１４に記載の視覚改善添加剤付着方法。
【請求項２８】
視覚改善添加剤を含むコーティング物質及び磁気要素を含むポリマーバインダ粒子の混合物を提供するステップと；
前記混合物を経時的に方向が変わる磁場に露出させるステップと；
を含み，
磁場中で前記磁気要素の運動は，前記コーティング物質がポリマーバインダ粒子の表面に付着され，正帯電コーティングされたトナー粒子を形成するのに十分な力を提供することを特徴とする，視覚改善添加剤付着方法によって製造された製品。
【発明の詳細な説明】
【技術分野】
【０００１】
本発明は，電子記録トナーに係り，さらに詳細には本発明は，視覚改善添加剤を含むコーティングを有する，正帯電されたトナー粒子に関する。
【背景技術】
【０００２】
トナー組成物は，電子写真工程及び静電気的プリンティング工程（以下，「電子記録工程」と称す）分野で使われ，それぞれ感光要素または誘電要素の表面上に静電気的画像を形成する。かかるトナー組成物は，バインダ要素，視覚改善添加剤，及び時には電荷調節添加剤または電荷ディレクタを含む。一般的なトナー製造工程において，ポリマーバインダが形成され，視覚改善添加剤及び任意のその他成分と均質に混合される。
【０００３】
特定製品技術において，粒子は，別途のコーティングで製造される。かかるコーティング粒子は，例えば触媒，製薬及び化粧品産業において公知されている。
【０００４】
特許文献１は，粉末を基材に付着させる方法を開示している。上記方法は，ａ）振動磁場を提供するステップ，ｂ）コーティング物質，基材，及び少なくともコーティング物質の流動化ベッドを形成することにより，コーティング物質を基材に付着させる手段を磁場内に連続的に導入し，コーティング物質が基材表面に付着されるのに十分な力を提供するステップ，及びｃ）コーティングされた基材を連続的に収集するステップを含む。
【０００５】
液体を微粒子基材に付着させる方法は，特許文献２に開示されている。上記方法は，ａ）チャンバ内で振動磁場を形成できる装置を提供するステップ，ｂ）振動磁場は，活性化されている間，上記装置のチャンバ内に微粒子磁性物質を提供するステップ，ｃ）振動磁場内のチャンバ中に液体コーティング物質を入れ，前記液体で微粒子基材をコーティングするステップ，ｄ）磁場は，少なくとも微粒子磁性物質の流動化ベッドを形成するようにし，液体コーティング物質で微粒子基材の表面をコーティングするステップ，及びｅ）選択的に前記コーティングされた微粒子基材を連続的に収集するステップを含む。
【０００６】
【特許文献１】米国特許第６，０３７，０１９号明細書
【特許文献２】米国特許第５，９６２，０８２号明細書
【発明の開示】
【発明が解決しようとする課題】
【０００７】
しかし，従来のトナー組成物は，粉末または液体を粒子にコーティングすることを開示しているが，トナー組成物の彩度及び光学密度などに問題があった。
【０００８】
本発明の目的は，一つ以上の視覚改善添加剤を含むコーティング物質がポリマーバインダ粒子の外部表面にコーティングされる正帯電コーティングされたトナー粒子，トナー粒子の製造方法，及びそれを含むトナー組成物を提供することである。
【課題を解決するための手段】
【０００９】
上記課題を解決するために，本発明のある観点によれば，ポリマーバインダ粒子と，一つ以上の視覚改善添加剤を含むコーティング物質とを含む正帯電コーティングされた特有なトナー粒子が提供される。ここで，コーティング物質は，ポリマーバインダ粒子の外部表面上にコーティングされてもよい。
【００１０】
正帯電されたトナー粒子は，コーティング物質及びポリマーバインダ粒子の混合物を提供することによって製造され，ここで，コーティング物質は，視覚改善添加剤を含み，また混合物は，磁気要素を含む。混合物は，経時的に方向が変化する磁場に露出されることにより，磁場内の磁気要素の運動は，コーティング物質がポリマーバインダ粒子の表面に付着されるのに十分な力を提供し，正帯電コーティングされたトナー粒子を形成する。望ましくは，コーティング物質及びポリマーバインダ粒子の混合物は流動化される。
【００１１】
本明細書に記述されたトナー粒子は，視覚改善添加剤がトナー粒子の表面上に位置する独特の形態を有する。かかる形態（ｃｏｎｆｉｇｕｒａｔｉｏｎ）は，従来のトナー形態と顕著に異なるが，視覚改善添加剤は，ポリマーバインダ物質と均質に混合される。
【００１２】
かかる独特の形態は，最終用途でトナーの機能性に寄与しない（または，はなはだしきは逆効果を有することがある）成分を付加せずに，トナー粒子のポリマーバインダ成分が湿度，化学的敏感度，及び光感度のような不利な環境条件から保護されうる独特の保護要素を提供するという点で，重要な利点を提供する。また，ポリマーバインダのかかる外部的なコーティングは，特にスリップ剤またはその他類似物質を付加する必要なく，粒子間に望ましい反凝集性またはその他相互作用性を提供できる。視覚改善添加剤がバインダ粒子表面に位置し，優秀な彩度を提供でき，従って従来技術のトナーと比較した時，トナー粒子で視覚改善添加剤の全体含有量を増加させずに，すぐれた光学密度を提供できる。驚くべきことに，バインダ粒子表面に視覚改善添加剤及び他の選択的な成分を位置させるのは，画像形成工程においてトナー粒子の最終基材に対する付着性に不利な影響を及ぼさない。
【００１３】
特に望ましい一具現例で，実質的に視覚改善添加剤の全部がトナー粒子の表面に位置する。特に望ましい他の一具現例で，本発明のトナー粒子は，一つ以上のＳ物質部分及び一つ以上のＤ物質部分を含む一つ以上の両親媒グラフト共重合体を含むバインダから製造される。かかる両親媒グラフト共重合体は，コーティング物質によるポリマーバインダ粒子のコーティングを，特に容易にできる共重合体の特有な幾何学的面で特別な利点を提供する。特に望ましい一具現例で，両親媒グラフト共重合体のＳ部分は，相対的に低いＴｇ（ガラス転移温度）を有するが，Ｄ部分は，Ｓ部分より高いＴｇを有する。かかる具現例は，コーティング物質によるコーティングを高程度に受容する表面を有するポリマーバインダ粒子を提供する一方，ポリマーバインダ粒子の全体Ｔｇは，貯蔵または利用する途中でトナー粒子が詰まったり，または共に凝集されるほどに低いものではない。
【００１４】
驚くべきことに，選択されたポリマー物質を有するバインダ粒子を含むトナー粒子は，自主的に発生した正電荷トナー粒子になる。望ましくは，本発明に記述されているような工程を使用して製造された両親媒グラフト共重合体から選択されて製造されたバインダ粒子を含むトナー粒子は，自主的に発生した正電荷トナー粒子になる。他の一具現例において，本発明のトナー粒子は，自主的に発生した正電荷トナー粒子にならない選択されたポリマー物質を含むバインダ粒子から製造されることもある。特に，自主的に発生した正電荷トナー粒子にならないポリマー物質群は，ランダムに配向されたポリマーと確認された。自主的に発生した正電荷トナー粒子にならないトナー粒子は，全体が正帯電されたトナー粒子とする電荷ディレクタまたは電荷調節添加剤を含む成分の選択によって正電荷にできる。
【発明の効果】
【００１５】
本発明は，視覚改善添加剤をポリマーバインダの外部表面上にコーティングすることにより，不利な環境からトナー粒子を保護することができ，トナー粒子を互いに凝集させず，また優秀な彩度及び光学密度を提供するトナー粒子とトナー組成物とを製造できる。
【発明を実施するための最良の形態】
【００１６】
本発明の正帯電コーティングされたトナー粒子は，望ましくはバインダ粒子の表面を実質的にカバーするのに十分な視覚改善添加剤をコーティング物質中に含む。さらに望ましくは，バインダ粒子の表面を完全にカバーするのに十分な視覚改善添加剤をコーティング物質中に含む。使われるコーティング物質の量は，コーティング物質の添加により得ようとする要求特性及びコーティング厚さに依存する。コーティング物質に対するバインダ粒子の重量比は，望ましくはおよそ１００：１〜１：２０であり，さらに望ましくは，およそ５０：１〜１：１であり，最も望ましくは，およそ２０：１〜５：１である。
【００１７】
一般的に，レーザ回折粒子サイズ測定により測定された，トナー粒子の体積平均粒子直径（Ｄｖ）は，望ましくはおよそ０．０５〜５０．０ミクロン，さらに望ましくは，およそ３〜１０ミクロン，最も望ましくは，およそ５〜７ミクロンの範囲である。望ましくは，コーティング粒子に対するバインダ粒子の直径比はおよそ２０より大きい。
【００１８】
二種のトナーが広く商業的に使われ，これは湿式トナー及び乾式トナーである。本発明のトナー粒子は，画像形成工程で最終用途用として湿式または乾式トナー組成物のうちの一つとして利用されうる。「乾式」という用語は，乾式トナーが全的にいかなる液体成分も含まないという意味ではなく，トナー粒子が任意の顕著な量の溶媒を含まないということ，例えば一般的に１０重量％より少ない溶媒（一般的に，乾式トナーは，溶媒含有量の観点で適切に実用的であるほどに乾燥している）を含むことを意味し，また摩擦電気電荷を運搬できることを意味する。これは，乾式トナー粒子を湿式トナー粒子と区別させる。
本発明の正帯電コーティングされたトナー粒子は，ポリマーバインダ粒子と，ポリマーバインダ粒子の外部表面上にコーティングされた一つ以上の視覚改善添加剤とを含むコーティング物質を含む。
【００１９】
トナー組成物のバインダは，電子記録工程の間及びそれ以後に，さまざまな機能を行う。加工性と関連し，バインダの特性は，摩擦電気的帯電及び電荷保有特性，トナー粒子のフロー及び定着（ｆｕｓｉｎｇ）特性に影響を及ぼす。かかる特性は，現像，転写及び定着の間，優秀な性能を達成するのに重要である。画像が最終受容体上に形成された後，バインダの性質（例えば，ガラス転移温度，溶融粘度，分子量）及び溶融条件（例えば，温度，圧力及び溶融器形態）は，耐久性（例えば，耐ブロッキング及び耐消滅性），受容体への付着性，光沢などに影響を与える。
【００２０】
ここで使われた「共重合体」という用語は，オリゴマー及びポリマー物質いずれも包括し，二以上のモノマーを統合するポリマーを包括する。ここに使われた，「モノマー」という用語は，一つ以上の重合可能な基を有する相対的に低分子量である物質（すなわち，一般的におよそ５００ダルトンより小さな分子量を有するもの）を意味する。「オリゴマー」は，二以上のモノマーを統合する相対的に中間ほどのサイズの分子を意味し，一般的におよそ５００〜１０，０００ダルトンの分子量を有する。「ポリマー」は，二以上のモノマー，オリゴマー，及び／またはポリマー成分からなるサブ構造を含む相対的に大きい物質を意味し，一般的におよそ１０，０００ダルトンより大きい分子量を有する。
【００２１】
Ｔｇは，（共）重合体，またはその部分が，硬質ガラス質物質から軟質，または粘性物質に変化する温度を意味し，（共）重合体が加熱されるにつれ，自由体積が非常に大きく増加することと符合する。Ｔｇは，高分子量ホモポリマーに対する既知のＴｇ値及び下記数式１で表示されたフォックス式を使用し，（共）重合体，またはその部分に対して計算されうる。
【００２２】
【数１】
2005321798.tif 000002
数式１で，それぞれのｗｎは，モノマー“ｎ”の重量分率であり，それぞれのＴｇｎは，Ａ．Ｗ．Ｗｉｃｋｓ，Ｆ．Ｎ．Ｊｏｎｅｓ＆Ｓ．Ｐ．Ｐａｐｐａｓ，Ｏｒｇａｎｉｃ  Ｃｏａｔｉｎｇｓ  １，Ｊｏｈｎ  Ｗｉｌｅｙ，ＮＹ，ｐｐ．５４−５５（１９９２）に叙述されたように，モノマー“ｎ”の高分子量ホモポリマーの絶対ガラス転移温度（絶対温度単位）である。
【００２３】
本発明の実施において，たとえ全体としての共重合体のＴｇは，例えば示差走査熱量計を使用して実験的に決定されうるが，バインダのポリマーまたはそれらの部分（グラフト共重合体のＤまたはＳ部分のようなもの）についてのＴｇ数値は，フォックス式を使用して決定される。Ｓ及びＤ部分のＴｇは，広範囲にわたって変化し，結果物である湿式トナー粒子の生産性及び／または性能を向上させるように独立的に選択されうる。Ｓ及びＤ部分のＴｇは，そのような部分を構成するモノマーのタイプに大きく依存する。結果的に，より高いＴｇを有する共重合体物質を提供するために，モノマーが使われる共重合体部分（ＤまたはＳ）のタイプに対して適切な溶解度特性を有する一つ以上のさらに高いＴｇを有するモノマーを選択できる。逆に，さらに低いＴｇを有する共重合体物質を提供するために，モノマーが使われる共重合体部分のタイプについて適切な溶解度特性を有する一つ以上のさらに低いＴｇを有するモノマーを選択することもできる。
【００２４】
ポリマーバインダ粒子の組成物の部分として使われる場合には，多様な適したトナー樹脂は，本明細書に記述されたように，コーティング物質と共にコーティング用に選択されうる。典型的な樹脂の例は，ポリアミド，エポキシ，ポリウレタン，ビニル樹脂，ポリカーボネート，ポリエステル，及びそれらの混合物を含む。任意の適切なビニル樹脂は，ホモポリマーまたは二以上のビニルモノマーの共重合体を含んで選択されうる。かかるビニルモノマー単位の典型的な例は，下記を含む：スチレン；ビニルナフタレン；エチレン，プロピレン，ブチレン，イソブチレンのようなエチレン性不飽和モノオレフィン；ビニルアセテート，ビニルプロピオネート，ビニルベンゾエート，ビニルブチレートのようなビニルエステル；ブタジエン，イソプレンのようなエチレン性不飽和ジオレフィン；メチルアクリレート，エチルアクリレート，ｎ−ブチルアクリレート，イソブチルアクリレート，ドデシルアクリレート，ｎ−オクチルアクリレート，フェニルアクリレート，メチルメタクリレート，エチルメタクリレート，ブチルメタクリレートのような不飽和モノカルボン酸エステル；アクリロニトリル；メタクリロニトリル；ビニルメチルエーテル，ビニルイソブチルエーテル，ビニルエチルエーテルのようなビニルエーテル；ビニルメチルケトン，ビニルヘキシルケトン，メチルイソプロフェニルケトンのようなビニルケトン；及びそれらの混合物。また，多様なビニル樹脂は，一つ以上の異なる樹脂，望ましくは他のビニル樹脂と混合してトナー樹脂として選択され，それは優秀な摩擦電気的特性及び物理的変性に対する均一な耐性を保証する。また，改質フェノールホルムアルデヒド樹脂，オイル改質されたエポキシ樹脂，ポリウレタン樹脂，セルロース樹脂，ポリエーテル樹脂，ポリエステル樹脂，及びそれらの混合物を含むビニル類型ではない熱可塑性樹脂が使われもする。
【００２５】
かかるポリマーバインダ粒子は，広範囲な製造技術を使用して製造されうる。一つ広く使われる製造技術は，成分を溶融混合するステップ，固形体混合物を粉砕して粒子を形成するステップ，及び続いて生成された粒子を分類し，不要な粒子サイズの微細で大きい物質を除去するステップを含む。
【００２６】
望ましくは，ポリマーバインダ粒子は，グラフト両親媒共重合体を含む。ポリマーバインダ粒子は，一つ以上のＳ物質部分及び一つ以上のＤ物質部分を有する一つ以上の両親媒共重合体を含むポリマーバインダを含む。
【００２７】
ここに使われた「両親媒」という用語は，共重合体を製造するところに使われる望ましい液体キャリア中で区別される溶解度及び分散特性を有する部分の組み合わせを有する共重合体を意味する。望ましくは，液体キャリア（時折，「キャリア液体」と命名されもする）は，共重合体の少なくとも一つの部分（ここで，Ｓ物質またはブロックと命名されもする）がキャリアにより，さらによく溶解される一方，共重合体の少なくとも一つの他の部分（ここで，Ｄ物質またはブロックと命名されもする）は，キャリア中でさらに分散された相を構成するように選択される。
【００２８】
ポリマー粒子が液体キャリア中に分散された場合に，Ｄ物質は，コア中に存在する傾向がある一方，Ｓ物質は，シェルに存在する傾向があるコア／シェル構造を有することも考えられる。従って，Ｓ物質は，液体キャリア中で共重合体粒子の分散を安定化させるのに一助となるために，分散補助剤，立体的安定化剤またはグラフト共重合体安定化剤として作用する。結果的に，Ｓ物質は，ここで「グラフト安定化剤」と命名されもする。バインダ粒子のコア／シェル構造は，湿式トナー粒子内に統合される場合，粒子が乾燥すれば保持される傾向がある。
【００２９】
一般的に，オルガノゾルは，重合性化合物（例えば，モノマー）の非水性分散重合により合成され，低誘電性の炭化水素溶媒（キャリア液体）中に分散された共重合成バインダ粒子を形成する。かかる分散された共重合体粒子は，立体安定化剤（例えば，グラフト安定化剤）の化学的結合による凝集に対して立体的に安定しており，重合中にそれらが形成されるにつれ，キャリア液体により分散されたコア粒子に溶解される。そのような立体的安定化のメカニズムについての細部事項は，Ｎａｐｐ．ｅｒ，Ｄ．Ｈ．による「コロイド分散物の重合性安定化（Ｐｏｌｙｍｅｒｉｃ  Ｓｔａｂｉｌｉｚａｔｉｏｎ  ｏｆ  Ｃｏｌｌｏｉｄａｌ  Ｄｉｓｐｅｒｓｉｏｎｓ）」，Ａｃａｄｅｍｉｃ  Ｐｒｅｓｓ，Ｎｅｗ  Ｙｏｒｋ，Ｎ．Ｙ．，１９８３に叙述されている。自家安定オルガノゾルを合成する方法は，「有機媒体中での分散重合（Ｄｉｓｐｅｒｓｉｏｎ  Ｐｏｌｙｍｅｒｉｚａｔｉｏｎ  ｉｎ  Ｏｒｇａｎｉｃ  Ｍｅｄｉａ）」，Ｋ．Ｅ．Ｊ．Ｂａｒｒｅｔｔ，ｅｄ．，Ｊｏｈｎ  Ｗｉｌｅｙ：ＮｅｗＹｏｒｋ，Ｎ．Ｙ．，１９７５に叙述されている。
【００３０】
ポリマーバインダ粒子の物質は，望ましくは自主的に正電荷であるトナー粒子を提供するように選択される。一般的な原則として，複数のアクリレート及びメタクリレート系ポリマーは，自主的に正電荷であるトナー粒子を生成する。かかる望ましいポリマーは，アクリル酸またはメタクリル酸モノマーの一つ以上のＣ１〜Ｃ１８のエステルを含んで形成されたポリマーを含む。バインダ粒子のための，両親媒共重合体中に統合されるのに望ましい特定アクリレート及びメタクリレートは，イソノニル（メタ）アクリレート，イソボルニル（メタ）アクリレート，２−エチルヘキシル（メタ）アクリレート，イソブチル（メタ）アクリレート，イソデシル（メタ）アクリレート，ラウリル（ドデシル）（メタ）アクリレート，ステアリル（オクタデシル）（メタ）アクリレート，ベヘニル（メタ）アクリレート，ｎ−ブチル（メタ）アクリレート，メチル（メタ）アクリレート，エチル（メタ）アクリレート，ヘキシル（メタ）アクリレート，イソオクチル（メタ）アクリレート及びそれらの組み合わせなどを含む。
【００３１】
他方，ポリマーバインダ粒子のポリマーは，負電荷を有する粒子を自主的に生成するのに使われうる。一般的な原則として，かかるポリマーは，スチレン，スチレンブチルアクリレート，スチレンブチルメタクリレート及び特定ポリエステルを含む。ポリマーバインダ粒子に使われるポリマーの全体的な傾向が負電荷トナー粒子である場合には，全般的な正電荷をトナー粒子に付与するために効率的な方式に，本明細書に記述されているように，正帯電された電荷ディレクタまたは電荷調節添加剤が導入されうる。かかる正帯電された電荷ディレクタまたは電荷調節添加剤は，４級アンモニウム官能性及び他の正帯電された官能性を有する化合物を含む。かかる正帯電された電荷ディレクタまたは電荷調節添加剤の他例としては，シリカのような微粒子添加剤または顔料が含まれる。
【００３２】
上述したように，本発明のトナー粒子は，乾式または湿式トナー組成物中の一つとして使われうる。ポリマーバインダ物質の選択は，トナー粒子が使われる最終画像形成工程により，部分的に決定されうるであろう。一般的に，乾式トナー粒子に使われるのに適したポリマーバインダ物質は，定着以後の優秀な耐ブロッキング性を得るために，少なくともおよそ５０〜６５℃の高いＴｇを有するが，一般的にトナー粒子を軟化または溶融させて最終画像形成受容体に適するように定着させるために，一般的におよそ２００〜２５０℃の高い定着温度を必要とする。高い定着温度は，長時間の予熱及び高温の定着と関連した高エネルギー消耗のために乾式トナーに不利であり，紙の自体発火温度（２３３℃）に近接した温度で紙に定着される関係による火災の危険性があるために，不利である。
【００３３】
付加的に，高いＴｇのポリマーバインダを使用する一部の乾式トナーは，最適定着温度より高いか，または低い温度で，最終画像形成受容体から定着表面にトーン画像の望ましくない部分転写を示すので，オフセットを防止するために，定着器表面で低い表面エネルギー物質を利用するか，または定着器オイルを適用する必要があると知られている。他方，製造時に多様な潤滑剤またはワックスを乾式トナー粒子に物理的に混合し，離型剤またはスリップ剤として作用するようにしてきたが，かかるワックスは，ポリマーバインダと化学的に結合されていないので，トナー粒子の摩擦帯電に不利な影響を及ぼすことがあり，トナー粒子から移動し，感光体，中間転写要素，定着器要素，または他の電子写真工程に重要な表面を汚染させることがある。
【００３４】
湿式トナー組成物に使用するのに適したポリマーバインダ物質は，必要なＴｇ及び溶解度特性を得るために，ポリマー成分を若干異ならせて選択して活用できる。例えば，粘着性転写画像の形成工程に使われる湿式トナー粒子は，「フィルム形成」されねばならず，感光体上に現像された後に粘着特性を有する一方で，静電気的転写画像の形成工程に使われる湿式トナーは，現像以後に感光体上に明確な帯電粒子として残存せねばならないために，湿式トナー組成物は，使われた転写の類型により大きく変化しうる。
【００３５】
一般的に，粘着性転写工程に有用なトナー粒子は，有効ガラス転移温度がおよそ３０℃未満であり，体積平均粒子径は，およそ０．１〜およそ１ミクロンである。かかる乾式形態でかかる粒子の貯蔵及び処理工程は，粒子が互いにブロッキング及び付着することを防止するために特別な取扱い問題を提供するために，相対的に低いＴｇ値により，一般的にかような粒子が本明細書に記述されたような工程に不利であるということではない。乾式型である場合に，粒子の周囲温度をブロッキングまたは付着の起こる温度未満に保持するような，特別な取扱い工程が本具現例で活用されうる。付加的に，粘着電子写真画像の形成工程に使われる湿式トナーの場合には，キャリア液体は，一般的に感光体，転写ベルト，及び／または受容体シート上にトナーが蒸着された後，溶媒が急速に蒸発することを保証できるほどに十分に高い蒸気圧力を有する。これは，多様なカラーが順次に蒸着される場合及び重複されて単一画像を形成する場合に，特にそうであるが，それは，粘着転写システムにおいて転写は，高い凝着強度（一般的に，「フィルム形成」と言及される）を有するさらに乾燥したトーン画像により促進されるためである。一般的に，トーン画像は，優秀な粘着転写を示すのに十分に「フィルム形成」されるために，およそ６８〜７４体積％の固形体よりも高く乾燥されねばならない。米国特許第６，２５５，３６３号明細書は，粘着転写を利用する画像形成工程に使用するのに適した湿式電子写真トナーの製造を開示する。
【００３６】
対照的に，静電気転写工程で有用なトナー粒子は，一般的におよそ４０℃より高い有効ガラス転移温度，及びおよそ３〜１０ミクロンの体積平均粒子径を有する。静電気転写画像の形成工程に使われる湿式トナーの場合に，優秀な転写のためには，トーン画像は，望ましくはおよそ３０％ｗ／ｗの固形体より小さい。従って，急速に蒸発するキャリア液体は，静電気転写を利用する画像形成工程に望ましくない。米国特許第４，４１３，０４８号明細書は，静電気転写を利用する画像形成工程に利用するのに適した湿式電子写真トナーの一類型の製造を開示している。
【００３７】
バインダ粒子に利用されるための望ましいグラフト両親媒共重合体は，Ｑｉａｎらによる，２００３年６月３０日に出願された米国仮出願番号第１０／６１２，２４３号，“ＯＲＧＡＮＯＳＯＬ  ＩＮＣＬＵＤＩＮＧ  ＡＭＰＨＩＰＡＴＨＩＣ  ＣＯＰＯＬＹＭＥＲＩＣ  ＢＩＮＤＥＲ  ＡＮＤ  ＵＳＥ  ＯＦ  ＴＨＥ  ＯＲＧＡＮＯＳＯＬ  ＴＯ  ＭＡＫＥ  ＤＲＹ  ＴＯＮＥＲＳ  ＦＯＲ  ＥＬＥＣＴＲＯＧＲＡＰＨＩＣ  ＡＰＰＬＩＣＡＴＩＯＮＳ”及びＱｉａｎらによる，２００３年６月３０日に出願された米国仮出願番号第１０／６１２，５３５号の“ＯＲＧＡＮＯＳＯＬ  ＩＮＣＬＵＤＩＮＧ  ＡＭＰＨＩＰＡＴＨＩＣ  ＣＯＰＯＬＹＭＥＲＩＣ  ＢＩＮＤＥＲ  ＨＡＶＩＮＧ  ＣＲＹＳＴＡＬＬＩＮＥ  ＭＡＴＥＲＩＡＬ，ＡＮＤ  ＵＳＥ  ＯＦ  ＴＨＥ  ＯＲＧＡＮＯＳＯＬ  ＴＯ  ＭＡＫＥ  ＤＲＹ  ＴＯＮＥＲ  ＦＯＲ  ＥＬＥＣＴＲＯＧＲＡＰＨＩＣ  ＡＰＰＬＩＣＡＴＩＯＮＳ  ｆｏｒ  ｄｒｙ  ｔｏｎｅｒ  ｃｏｍｐｏｓｉｔｉｏｎｓ”及びＱｉａｎらによる，２００３年６月３０日に出願された米国仮出願番号第１０／６１２，５３４号の“ＯＲＧＡＮＯＳＯＬ  ＬＩＱＵＩＤ  ＴＯＮＥＲ  ＩＮＣＬＵＤＩＮＧ  ＡＭＰＨＩＰＡＴＨＩＣ  ＣＯＰＯＬＹＭＥＲＩＣ  ＢＩＮＤＥＲ  ＨＡＶＩＮＧ  ＣＲＹＳＴＡＬＬＩＮＥ  ＣＯＭＰＯＮＥＮＴ”，Ｑｉａｎらによる，２００３年６月３０日に出願された米国仮出願番号第１０／６１２，７６５号，“ＯＲＧＡＮＯＳＯＬ  ＩＮＣＬＵＤＩＮＧ  ＨＩＧＨ  Ｔｇ  ＡＭＰＨＩＰＡＴＨＩＣ  ＣＯＰＯＬＹＭＥＲＩＣ  ＢＩＮＤＥＲ  ＡＮＤ  ＬＩＱＵＩＤ  ＴＯＮＥＲ  ＦＯＲ  ＥＬＥＣＴＲＯＰＨＯＴＯＧＲＡＰＨＩＣ  ＡＰＰＬＩＣＡＴＩＯＮＳ”，及びＱｉａｎらによる，２００３年６月３０日に出願された米国仮出願番号第１０／６１２，５３３号，“ＯＲＧＡＮＯＳＯＬ  ＩＮＣＬＵＤＩＮＧ  ＡＭＰＨＩＰＡＴＨＩＣ  ＣＯＰＯＬＹＭＥＲＩＣ  ＢＩＮＤＥＲ  ＭＡＤＥ  ＷＩＴＨ  ＳＯＬＵＢＬＥ  ＨＩＧＨ  Ｔｇ  ＭＯＮＯＭＥＲ  ＡＮＤ  ＬＩＱＵＩＤ  ＴＯＮＥＲＳ  ＦＯＲ  ＥＬＥＣＴＲＯＰＨＯＴＯＧＲＡＰＨＩＣ  ＡＰＰＬＩＣＡＴＩＯＮＳ  ｆｏｒ  ｌｉｑｕｉｄ  ｔｏｎｅｒ  ｃｏｍｐｏｓｉｔｉｏｎｓ”に開示されており，これらは引用により本明細書に統合されている。特に，バインダ粒子に使われるのに望ましいグラフト両親媒共重合体は，およそ９０℃以上，さらに望ましくは，およそ１００〜１３０℃のフォックス式（グラフティングサイト成分を除外）を利用して計算されたガラス転移温度を有するＳ部分を含む。
【００３８】
一般的に，視覚改善添加剤は，物質を含むトナー粒子が受容体上にプリントされる場合，必要な視覚効果を提供する任意の一つ以上の流体及び／または微粒子物質を含むことができる。例えば，一つ以上の着色剤，蛍光性物質，真珠光沢物質，虹光物質，金属性物質，フリップフロップ顔料，シリカ，ポリマービード，反射及び非反射ガラスビード，マイカ，それらの組み合わせなどを含む。バインダ粒子上にコーティングされた視覚改善添加剤の含有量は，非常に広範囲で変化しうる。代表的な具現例で，視覚改善添加剤に対する共重合体の適した重量比は，１／１〜２０／１，望ましくは２／１〜１０／１であり，最も望ましくは４／１〜８／１である。
【００３９】
有用な着色剤は，当業界に公知されており，Ｓｏｃｉｅｔｙ  ｏｆ  Ｄｙｅｒｓ  ａｎｄ  Ｃｏｌｏｕｒｉｓｔｓ（Ｂｒａｄｆｏｒｄ，イギリス）により公開されているカラーインデックス（Ｃｏｌｏｕｒ  Ｉｎｄｅｘ）に列挙されており，染料，色素，及び顔料を含む。望ましい着色剤は，バインダポリマーを含む成分と結合されて本明細書に記述されているような構造を有する乾式トナー粒子を形成できる顔料であり，少なくとも名目上でキャリア液体に不溶性，かつそれと非反応性であり，また静電気潜像を表面化するのに有効，かつ効果的である。また視覚改善添加剤は，互いに物理的及び／または化学的に相互反応することもあり，またバインダポリマーと相互反応もして，視覚改善添加剤の集合物及び／または凝集物を形成できると知られている。適した着色剤の例は，下記を含む：フタロシアニンブルー（Ｃ．Ｉ．Ｐｉｇｍｅｎｔ  Ｂｌｕｅ  １５：１，１５：２，１５：３及び１５：４），モノアリライドイエロー（Ｃ．Ｉ．Ｐｉｇｍｅｎｔ  Ｙｅｌｌｏｗ  １，３，６５，７３及び７４），ジアリライドイエロー（Ｃ．Ｉ．Ｐｉｇｍｅｎｔ  Ｙｅｌｌｏｗ  １２，１３，１４，１７及び８３），アリールアミド（Ｈａｎｓａ）イエロー（Ｃ．Ｉ．Ｐｉｇｍｅｎｔ  Ｙｅｌｌｏｗ  １０，９７，１０５及び１１１），イソインドリンイエロー（Ｃ．Ｉ．Ｐｉｇｍｅｎｔ  Ｙｅｌｌｏｗ  １３８），アゾレッド（Ｃ．Ｉ．Ｐｉｇｍｅｎｔ  Ｒｅｄ  ３，１７，２２，２３，３８，４８：１，４８：２，５２：１及び５２：１７９），キナクリドンマゼンタ（Ｃ．Ｉ．Ｐｉｇｍｅｎｔ  Ｒｅｄ  １２２，２０２及び２０９），レークトロダミンマゼンタ（Ｃ．Ｉ．Ｐｉｇｍｅｎｔ  Ｒｅｄ  ８１：１，８１：２，８１：３及び８１：４），及び微細に分割された炭素のようなブラック顔料（Ｃａｂｏｔ  Ｍｏｎａｒｃｈ  １２０，Ｃａｂｏｔ  Ｒｅｇａｌ  ３００Ｒ，Ｃａｂｏｔ  Ｒｅｇａｌ  ３５０Ｒ，Ｖｕｌｃａｎ  Ｘ７２及びＡｚｔｅｃｈ  ＥＤ  ８２００）など。
【００４０】
本発明のトナー粒子は，望ましくは一つ以上の添加剤を追加で含むことができる。追加的な添加剤は，例えばＵＶ（Ｕｌｔｒａ  Ｖｉｏｌｅｔ  ｒａｙｓ）安定化剤，かび阻害剤，抗項バクテリア剤，殺菌剤，静電気防止剤，光沢変形剤，その他ポリマーまたはオリゴマー物質，酸化防止剤などを含む。
【００４１】
かかる添加剤は，コーティングされる前にバインダ粒子中に統合され，またはコーティング物質中に統合されることもある。添加剤がコーティング前にバインダ粒子中に統合される場合，バインダ粒子は，必要な添加剤と結合され，続いて結果物である組成物については，均質化，微細流動化，ボールミーリング，摩擦ミーリング，高エネルギービード（砂）ミーリング，バスケットミーリングまたは分散物中で粒子サイズを減少させると当業界に公知されている他の技術のような一つ以上の混合工程が行われる。混合工程は，添加剤が存在する場合，集合化された状態の添加剤粒子を，一次的な粒子（望ましくは，およそ０．００５ミクロン〜５ミクロン，さらに望ましくはおよそ０．０５ミクロン〜３ミクロン，及び最も望ましくはおよそ０．１ミクロン〜１ミクロン径を有する）に微粉化する機能を行い，またバインダを添加剤と組み合わせられる切片に部分的に粉砕できる。本具現例によれば，続いて共重合体または共重合体から誘導された切片は，添加剤と組み合わせられる。選択的に，一つ以上の視覚改善添加剤は，バインダ粒子の外部にコーティングされるだけではなく，バインダ粒子内に統合されることもある。
【００４２】
最終トナー組成物が乾式トナーになる場合，一つ以上の電荷調節剤は，必要ならば当該混合工程の以前または以後に添加されうる。
【００４３】
電荷調節剤は，他の成分が自主的に必要な摩擦電気的帯電，または電荷保有特性を提供しない場合に，時折乾式トナーに使われる。
【００４４】
一つ以上の電荷調節剤が使われうる。電荷調節剤の量は，トナー固形体１００重量部を基準として，一般的に０．０１〜１０重量部，望ましくは０．１〜５重量部である。
【００４５】
トナー用正電荷調節剤の例は，ニグロシン；脂肪酸金属塩を基準として改質された産物；トリブチルベンジルアンモニウム−１−ヒドロキシ−４−ナフトスルホン酸またはテトラブチルアンモニウムテトラフルオロボレートのような４級アンモニウム塩；米国特許第４，２９８，６７２号明細書に開示された塩化セチルピリジニウム及びその他のものを含むアルキルピリジニウムハライド；米国特許第４，５６０，６３５号明細書に開示されているジステアリルジメチルアンモニウム硫酸メチルを含む硫酸塩及び非硫酸塩；米国特許第４，９３７，１５７号明細書，米国特許第４，５６０，６３５号明細書に開示されたジステアリルジメチル重硫酸アンモニウム；ホスホニウム塩のような４級アンモニウム塩に関わる前駆体であるオニウム塩，それらのレーク顔料；トリフェニルメタン染料，及びそれらのレーク顔料；高級脂肪酸の金属塩；ジブチル酸化スズ，ジオクチル酸化スズ，及びジシクロヘキシル酸化スズのようなジオルガノ酸化スズ類；及びジブチルホウ酸スズ，ジオクチルホウ酸スズ，及びジシクロヘキシルホウ酸スズのようなジオルガノホウ酸スズを含む。
【００４６】
また，下記の化学式１を有するモノマーのホモポリマーまたはスチレン，アクリル酸エステル，及びメタクリル酸エステルのような重合可能性モノマーとの共重合体が正電荷調節剤として使われうる。また，この場合に，この電荷調節剤は，（全体または一部の）バインダ樹脂として機能する。
【００４７】
【化１】
2005321798.tif 000003
化学式１の，Ｒ１は，ＨまたはＣＨ３であり，Ｒ２及びＲ３は，それぞれ独立的に（望ましくは，炭素数１〜４の）置換または非置換のアルキル基である。
【００４８】
商業的に購入可能な正電荷調節剤の例は，ＢＯＮＴＲＯＮ  Ｎ−０１，Ｎ−０４及びＮ−２１のようなアジン化合物；及びＯｒｉｅｎｔ  Ｃｈｅｍｉｃａｌ  ＣｏｍｐａｎｙからのＢＯＮＴＲＯＮ  Ｐ−５１とｅｓｐｒｉｘ(登録商標）  ｔｅｃｈｎｏｌｏｇｉｅｓからのＰ−１２のような４級アンモニウム塩；及びＣｌａｒｉａｎｔからの“Ｃｏｐｙ  Ｃｈａｒｇｅ  ＰＳＹ”のようなアンモニウム塩を含む。
【００４９】
望ましくは，正電荷調節剤は無色なので，電荷調節剤は，トナーの必要な色相の具現を妨害しない。他の具現例で，電荷調節剤は，顔料のような別途に提供される着色剤に補助剤として作用できる色相を表す。他方，電荷調節剤は，トナー中で唯一の着色剤になることができる。さらに他方で，顔料に正電荷を提供するための方式で処理されうる。
色相のある正電荷調節剤または正帯電された顔料の例は，Ｃｌａｒｉａｎｔから購入可能なＣｏｐｙ  Ｂｌｕｅ  ＰＲ，トリフェニルメタンを含む。
【００５０】
最終トナー組成物が湿式トナーになる場合，必要ならば，一つ以上の電荷ディレクタがかかる混合工程以前または以後に添加されうる。電荷ディレクタは，任意の湿式トナー工程に使われ，特にトナー粒子の静電気転写または転写補助物質として使われうる。電荷ディレクタは，一般的にトナー粒子に必要な均一な電荷極性を提供する。換言すれば，電荷ディレクタは，キャリア液体中に分散された時，選択された極性の電気的な電荷をトナー粒子に付与する作用を行う。望ましくは，電荷ディレクタは，バインダ粒子の外部にコーティングされる。選択的に，または付加的に，電荷ディレクタは，適切なモノマーと他のモノマーとを共重合して共重合体を製造すること，電荷ディレクタをトナー粒子と化学的に反応させること，電荷ディレクタをトナー粒子上に化学的にまたは物理的に吸着させること，または電荷ディレクタをトナー粒子に統合された官能基にキレート化させることのような，多様な方法を使用してトナー粒子に統合されうる。
【００５１】
当業界に叙述された任意数の電荷ディレクタがトナー粒子上に陽性電気的電荷を提供するために，本発明の転写補助物質または湿式トナーに使われうる。例えば，電荷ディレクタは，多価金属イオン及び反対イオンとして有機陰イオンから構成される金属塩の形態で提供されうる。適切な金属イオンは，これらに制限されるものではないが，Ｂａ（ＩＩ），Ｃａ（ＩＩ），Ｍｎ（ＩＩ），Ｚｎ（ＩＩ），Ｚｒ（ＩＶ），Ｃｕ（ＩＩ），Ａｌ（ＩＩＩ），Ｃｒ（ＩＩＩ），Ｆｅ（ＩＩ），Ｆｅ（ＩＩＩ），Ｓｂ（ＩＩＩ），Ｂｉ（ＩＩＩ），Ｃｏ（ＩＩ），Ｌａ（ＩＩＩ），Ｐｂ（ＩＩ），Ｍｇ（ＩＩ），Ｍｏ（ＩＩＩ），Ｎｉ（ＩＩ），Ａｇ（I），Ｓｒ（ＩＩ），Ｓｎ（ＩＶ），Ｖ（Ｖ），Ｙ（ＩＩＩ）及びＴｉ（ＩＶ）を含む。適切な有機陰イオンは，脂肪族または芳香族カルボキシルまたはスルホン酸から誘導されたカルボキシレートまたはスルホネートを含み，望ましくはステアリン酸，ベヘン酸，ネオデカン酸，ジイソプロピルサリチル酸，オクタン酸，アビエチン酸，ナフテン酸，ラウリン酸，タリン酸のような脂肪族脂肪酸を含む。望ましい正電荷ディレクタは，例えば米国特許第３，４１１，９３６号明細書（ここに，参考文献として統合）に叙述されているような，金属カルボキシレート（石鹸）を含む。特に望ましい正電荷ディレクタは，ジルコニウム２−エチルヘキサノエートである。
【００５２】
与えられたトナー製剤についての電荷ディレクタまたは電荷調節添加剤の望ましい含有量は，ポリマーバインダの組成を含んださまざまな因子に依存する。望ましいポリマーバインダは，グラフト両親媒共重合体である。オルガノゾルバインダ粒子を使用する場合，電荷ディレクタまたは電荷調節添加剤の望ましい含有量は，グラフト共重合体のＳ部分の組成，オルガノゾルの組成，オルガノゾルの分子量，オルガノゾルの粒子サイズ，グラフト共重合体のコア／シェル比，トナー製造時に使われた顔料，及びオルガノゾルの顔料に関わる比率に追加的に依存する。付加的に，電荷ディレクタまたは電荷調節添加剤の望ましい含有量は，電子写真画像の形成工程の性質，特に現像ハードウェア及び感光体要素のデザインに依存する。しかし，電荷ディレクタまたは電荷調節添加剤のレベルは，特別な適用に関する望ましい結果を得るための多様なパラメータに基づいて調整されうる。
【００５３】
ポリマーバインダ粒子の製造後に，粒子は，コーティング用に製造される。本発明の望ましいコーティング工程で，バインダ粒子は，コーティングのために乾燥される。分散液が乾燥される方式は，生成されたトナー粒子が凝集物及び／または集合物になりうるほどに影響を及ぼすことがある。望ましい具現例で，粒子が乾燥される時，乾式トナー粒子が凝集化及び／または集合化されることを最小化するために，粒子は，キャリアガス中で流動化，吸入，懸濁化，または浮遊化される（通称して，「流動化」）間に乾燥される。実際に，流動化粒子は，低い密度状態にある間に乾燥される。これは，相互粒子衝突を最小化することにより，粒子が他の粒子から相対的に分離されて乾燥されることを可能にする。かかる流動化は，振動エネルギー，静電気エネルギー，流動ガス，それらの組み合わせなどを利用して達成できる。キャリアガスは，一般的に不活性ガス（例えば，窒素，空気，二酸化炭素，アルゴンなど）になりうる一つ以上のガスを含むことができる。他方で，キャリアガスは，一つ以上の反応性種を含むことができる。例えば，必要ならば，酸化及び／または還元種も使われうる。望ましくは，流動化乾燥の産物は，狭い範囲の粒子サイズ分布を有するフローが自由な乾式トナー粒子を構成する。
【００５４】
流動化ベッド乾燥器の一つの例として，湿式トナーは，濾過されるか，または遠心分離してウェットケーキを形成できる。ウェットフィルタケーキは，流動化ベッド乾燥器（例えば，Ｎｉｒｏ  Ａｅｒｏｍａｔｉｃ，Ｎｉｒｏ  Ｃｏｒｐ．，Ｈｕｄｓｏｎ，ＷＩから購入可能）の円錐形乾燥チャンバ中に位置できる。およそ３５〜５０℃，または望ましくは，共重合体のＴｇより低い温度を有する周辺空気は，乾燥された任意の粉末を押し上げ，容器（すなわち，流動化粉末ベッド）内部の空間に粉末を浮揚するのに十分な流量でチャンバ（底から端まで）を通過できる。空気は，加熱されるか，または異なって予備処理されうる。容器のフィルタバッグは，粉末が収容される間，空気が乾燥容器を離脱するようにできる。フィルタバッグに集まった任意のトナーは，フィルタを介した周期的な逆転空気フローにより，洗われ下がり落ちることがある。サンプルは，溶媒の性質（例えば，沸騰点），初期溶媒含有量及び乾燥条件により，１０分から２０分〜数時間どこでも乾燥されうる。
【００５５】
上述したように，特有な正帯電された粒子は，本明細書に記述された磁気補助衝突コーティング（  ＭＡＩＣ：Ｍａｇｎｅｔｉｃａｌｌｙ  Ａｓｓｉｓｔｅｄ  Ｉｍｐａｃｔ  Ｃｏａｔｉｎｇ）工程により製造されうる。他方で，一つ以上の視覚改善添加剤を含むコーティング物質により，ポリマーバインダ粒子の外部表面にコーティングされる正帯電コーティングされたトナー粒子を提供できる異なるコーティング工程も使われうる。例えば，スプレーコーティング，溶媒蒸発コーティングまたは本明細書に記述されている層を提供できる工程のようなコーティング工程は，当業者により知られているように活用されうる。
【００５６】
望ましい磁気補助コーティング工程において，コーティング物質及びポリマーバインダ粒子の混合物が提供され，ここで，混合物は，磁気要素を含む。かかる混合物は，経時的に方向が変化する磁場に露出され，それにより，磁場中で磁気要素の運動は，コーティング物質がポリマーバインダ粒子の表面に付着され，正帯電コーティングされたトナー粒子を形成するのに十分な力を提供する。
【００５７】
望ましくは，磁場は，振動磁場である。かかる振動磁場は，例えば振動器，振動器／増幅器組み合わせ，固体状態脈動装置，及びモータ発生器により電源が供給されうる。また，磁場は，エアーコアまたはラミネートされた金属コア，固定子装置により提供されもする。望ましい磁場発生器を介して電流供給を変化させることにより，電源が供給される，一つ以上のモータ固定器，すなわち回転子の除去されたモータにより提供されうる。付加的に，金属ストリップは，磁場発生器の外部に位置し，磁場を特定空間の体積と限定できる。
有用な磁場は，必要な運動を起こすのに十分な強度であり，振動磁場により動くコーティング物質または磁気要素の磁気特性を脱磁性させないほどである。望ましくは，磁場は，およそ１００〜３，０００エルステッド，最も望ましくはおよそ２００〜２，５００エルステッドである。
【００５８】
振動磁場で振動周波数は，磁場で動く要素と，移動磁気要素またはコーティング物質（磁気特性がある場合）との衝突により，望ましくは流動化（すなわち，常に動作状態に保持される）される周囲の粒子間で発生する衝突の回数に影響を与える。望ましくは，磁場の振動は一貫し，中断されないリズムを有する。他方で，磁場の振動は，不規則的な周波数及び／またはサイズになりうる。選択的に，当業者に分かる空気フローの利用のような付加的なメカニズム及びシステムが粒子の流動化を助けるために活用されうる。振動周波数が高すぎれば，磁気要素またはコーティング物質（磁気特性のある場合）は，要素の慣性によって変化する磁場に合わせてスピンできない。もし，振動周波数が低すぎれば，粒子を流動化させるための磁気要素またはコーティング物質（磁気特性のある場合）での運動が十分ではないところまで残存時間が延長される。磁場での振動は，引用により本明細書に統合された米国特許第３，８４８，３６３号明細書，同第３，８９２，９０８号明細書または同第４，０２４，２９５号に開示されている例を挙げ，回転磁場を生成するための多重相固定子を使用するか，または二極性振動磁場を生成するために毎秒特定サイクルでＡＣ電源を供給する単一相磁場発生器を使用して発生しうる。周波数は５ヘルツ〜１，０００，０００ヘルツ，望ましくは５０〜１，０００ヘルツであり，またさらに望ましくは，ＡＣ電源供給器で一般的に使われる，すなわち５０ヘルツ，６０ヘルツ，及び４００ヘルツになりうる。二極性磁場は，使われる磁場発生器が一般的に廉価であり，また回転磁場を生成するのに使われるものよりはさらに購入が容易なために望ましい。
【００５９】
本発明の望ましい一面で，コーティング物質は，乾燥した物質として提供される。コーティング物質は，微粒子状の場合，例えば球面，薄片，及び不定形のような任意の多様な形態でありうる。
【００６０】
バインダ粒子は，凝集体が磁場内の衝突により，容易に破壊される場合には，粗雑な凝集体状でありうる。しかし，バインダ粒子の破砕性は幅広く変化し，一次バインダ粒子の破損なしに，バインダ粒子が磁気要素からの複数の衝突が存在する中で，個別粒子の相互作用が可能なほどに十分に耐久力がなければならないと制限される。
【００６１】
コーティング物質は，コーティング物質またはバインダ粒子（磁気特性のある場合）の作用により，またはバインダ粒子上にコーティング物質のピーニング（ｐｅｅｎｉｎｇ）を起こす変化する磁場中の付加的な磁気要素（下記される）の作用によりバインダ粒子上にコーティングされる。コーティング物質または微粒子バインダが磁性を有さない場合，変化する磁場は，コーティング物質内に磁気要素の衝突を起こし，それは，コーティング物質をピーニング作用によりバインダ粒子上に覆わせる。
【００６２】
他方で，コーティング物質は，液体状で提供されうる。本具現例で，液体は，コーティングされる微粒子バインダと独立的に（例えば，スプレー，注入，積荷，他の粒子上に運搬，及び液体をチャンバ内に提供する他の任意の方法により，微細磁性粒子の運動開始以前，それ以後またはその間に，コーティングされる任意の非磁性粒子の任意の導入以前，それと同時，またはそれ以後に添加され，移動粒子により接触され，またコーティングチャンバ全般にわたって押しなべて分散される）または微粒子物質と共に添加され（例えば，磁性または非磁性粒子は開始またはコーティングされる液体及び粒子運動工程と共に前処理または予備コーティングされ，または液体が同一であるか，または異なる挿入手段を介して同時に添加されうる），組成物内に導入されうる。前処理された（予備コーティングされた）磁気粒子は，粒子の運動以前または運動の間に提供されうる。非磁性粒子は，粒子の運動以前または運動の途中に添加されうる。ベッド内で粒子の液体コーティングを達成するのに必要とする任意のものは，粒子の運動途中のある時点で，コーティングされる液体及びコーティングしようとする粒子いずれもシステム内に存在するということを意味する。システム内で作動する物理的な力は，粒子及び液体が適切な時間システム内に残存するようになれば，液体が粒子上に均一に広まることを保証する。システムが平衡化される時間は，数秒〜数分の範囲になり，液体の粘度に部分的に依存する。液体の粘度が高いほど粒子の表面上に広まうる時間をさらに必要とする。かかる時間因子は，一般的な実験で容易に決定され，粘度，粒子サイズ，粒子表面に対する液体の相対湿潤能，及びその他容易に観測可能なシステムの特性から測定され，また関連付けすることがことができる。
【００６３】
選択的に，バインダ粒子に対するコーティングにおいて，視覚改善添加剤及び／またはその他物質の粘着は，加工条件の利用または化学的結合技術を介して向上した。例えば，コーティング工程は，多少高い温度で行われることにより，バインダ粒子の表面が小さくとも部分的に粘性を有し，これは，粘着特性によりコーティング物質をバインダ粒子にさらによく付着させる。本発明の具現例で，加工温度は，粒子のコーティング工程の間バインダ粒子の不要な凝集を最小化するために，バインダ粒子及びコーティング物質の二種の濃度だけではなく，他の因子（例えば，ポリマーのＴｇ，ポリマーが両親媒グラフト共重合体である場合，特にＳ部分）と注意深く均衡をなしている。望ましくは，コーティング工程は，コーティング工程が起こる容器中の環境温度で行われ，これは，ポリマーバインダ粒子のＴｇより１０〜３５℃ほど低い。望ましい具現例で，ポリマーバインダ粒子は，Ｓ部分またはＤ部分を有するグラフト共重合体であり，容器中の環境温度は，ポリマーバインダの粒子Ｓ部分のＴｇよりおよそ１０〜３５℃低い。
【００６４】
バインダ粒子に対するコーティングにおいて，視覚改善添加剤及び／または他の物質の粘着向上に対するさらに他の具現例では，バインダ粒子に対するコーティング組成物中の一つ以上の物質の化学的親和度が粘着剤のようなブリッジング化合物の利用により，または共有結合を形成するか，または親和度を表す官能基をコーティング物質及びバインダ粒子上に導入させることにより強化され，これは，バインダ粒子に対する一つ以上のコーティング物質の粘着性を改善する。
【００６５】
ポリマーバインダ粒子に対するコーティング物質の改善された粘着性は，特に乾式及び湿式トナー環境において望ましい。乾式トナー組成物において，トナーの輸送は，若干の衝突を発生させて粘着しないこともある。これと類似して，湿式トナー組成物でも，コーティング物質の弱い粘着力は，貯蔵または利用の間にポリマーバインダ粒子からコーティング物質が不要に分離することを引き起こしうる。いかなる環境でも，バインダ粒子に対するコーティング物質の適さない粘着性は，誤った符号トナー問題（ｗｒｏｎｇ  ｓｉｇｎ  ｔｏｎｅｒ  ｉｓｓｕｅｓ）のような現像問題を引き起こす微粉を発生させることがある。
【００６６】
望ましい一実施例で，コーティング工程は連続工程である。かかる工程で，所定量のコーティング物質が平衡状態に達するまで磁気要素及び反応チャンバをコーティングする。いったん平衡状態に達すれば，連続的なコーティング工程が進む間には，平衡状態が保持される。かかる点で，平衡の状態に達する時間を持てたり，または持てない可能性もあり，始終一貫均一したコーティングを提供できずに時間を消費する配置工程に比べて改善点を有する。
【００６７】
コーティング物質が磁気粉末を有するような磁気特性を有する所で，粉末は，一般的におよそ２００〜５，０００エルステッド範囲の保磁力を有する。
【００６８】
上記のような磁気要素は，コーティング物質及びバインダ粒子間に衝突を起こすのに使われうる個別精密永久磁石である。また，かかる磁気要素は，一般的に２００〜３，０００エルステッド範囲の保磁力を有する。適した磁気要素は，例えば，γ酸化鉄，強バリウムフェライト，微粒アルミニウム−ニッケル−コバルト合金，またはそれらの混合物を含む。また磁気要素は，Ａｒｎｏｌｄ  Ｅｎｇｉｎｅｅｒｉｎｇ  Ｃｏ．，Ｎｏｒｆｏｌｋ，Ｎｅｂｒから購入可能なＰＬＡＳＴＩＦＯＲＭＴＭ  Ｂｏｎｄｅｄ  Ｍａｇｎｅｔｓ粉末片のような硫黄強化ニトリルゴム中に含浸されたバリウムフェライトのような，ポリマーマトリックス中に含浸された磁気粉末を含むことができる。付加的に，磁気要素は，例えば硬化エポキシまたはポリテトラフルオロエチレンのようなポリマー物質でコーティングされ，磁気要素の表面をマイルドにするか，または磁気要素にさらに耐摩耗性を付与できる。かかる特別な利点は，白色粉末コーティング物質でコーティングされる場合に明白であるが，それは，結果物であるコーティングが工程中に白色に残っており，脱色及び／またはブラック化されていないためである。
【００６９】
磁気要素は，サイズにおいてコーティングされるコーティング物質の粉末のサイズよりも小さなサイズからコーティングされるバインダ粒子のサイズから１，０００倍以上のサイズまでの範囲を有することができる。磁気要素が小さすぎれば，それらは，コーティングされたバインダ粒子から分離されにくくなりうる。一般的に，磁気要素サイズは，０．００５ミクロン〜１ｃｍの範囲である。また，バインダ粒子サイズの何倍かの長さを有する，磁性物質が埋め込まれたポリマーのストリップは，時折粘着性微粒子ポリマーバインダ粒子を流動化するのに有用である。一般的に，磁気ストリップは，０．０５ｍｍ〜５００ｍｍ，さらに望ましくは０．２ｍｍ〜１００ｍｍであり，また最も望ましくは，１．０ｍｍ〜２５ｍｍである。磁気要素の概略的なサイズは，当業者により容易に決まりうる。
【００７０】
磁場に使われうる磁気要素の量は，残留時間，コーティング形態，及びコーティング物質及びバインダ粒子間の衝突を発生させる運動する磁気要素の性能に依存する。望ましくは，単にかかる衝突を発生させるのに必要な，また望ましくは，混合物を流動化するのに必要な，磁気要素の量だけが使われる。一般的に，磁気要素の重量は，与えられた時間で磁場内での混合物の重量とほぼ同一でなければならない。
【００７１】
本発明で有用なチャンバは，フリントガラス；例えば，ＰＹＲＥＸＴＭ（登録商標）ガラスのようなよくテンパーガラス；ポリテトラフルオロエチレン，ポリエチレン，ポリプロピレン，ポリカーボネート及びナイロンのような合成有機プラスチック物質；及びセラミック物質のような多様な非金属物質でありうる。金属性物質も，たとえ渦巻き電流の発生にもかかわらず使われうるが，それは，振動磁場に否定的な影響を与えることがあり，またかかる影響を克服するために電力増加が要求される。
【００７２】
チャンバ壁の厚さは，磁気要素の衝突に良好に耐えるのに十分でなければならず，また使われる物質に依存する。適した厚さは，当業者により容易に決定されうる。ポリカーボネートがチャンバを形成するのに使われる場合，適した壁厚さは，０．１ｍｍ〜２５ｍｍ，望ましくは１ｍｍ〜５ｍｍ，さらに望ましくは１ｍｍ〜３ｍｍになりうる。
【００７３】
磁場が任意の形態に充填され，また望ましくは，チャンバ内に粉末を流動化させることができるために，チャンバの形態は，円筒形，球形，多面または不規則形態でありうる。チャンバは，例えば直角，水平，角形，及びコークスクリューのような任意の配向を有することができる。望ましいチャンバの形態は，米国特許第６，０３７，０１９号明細書及び同第５，９６２，０８２号明細書に開示されており，上記開示文献は，特に引用により本明細書に明確に統合されている。
【００７４】
視覚改善添加剤を含むコーティング組成物を有するバインダ粒子のコーティング後に，結果物であるトナー粒子は，選択的に球状化焼なまし（ｓｐｈｅｒｏｉｄｉｚｉｎｇ），火炎処理，及びフラッシュランプ処理のような表面処理または追加的なコーティング工程により追加的に加工されうる。
【００７５】
続いて，トナー粒子は，直ちに利用可能なトナー組成物として提供されるか，または追加的な成分と混合されてトナー組成物を形成できる。
【００７６】
選択的に，液体キャリア中にトナー粒子を懸濁または分散させることにより，湿式トナー組成物としてトナー粒子が提供されることもある。静電気潜像を放電させることを避けるために，液体キャリアは，一般的に導電性のない分散剤である。湿式トナー粒子は，一般的に液体キャリア（またはキャリア液体）中にある程度溶解され，かかる液体キャリア中には，一般的に低極性，低い誘電上水，実質的に非水性キャリア溶媒が５０重量％を超える。湿式トナー粒子は，一般的にキャリア溶媒中に消散される極性基を利用して化学的に帯電されるが，液体キャリア中に溶解及び／または分散されている間に摩擦電気的電荷を運搬しない。また，湿式トナー粒子は，一般的に乾式トナー粒子より小さい。およそ５ミクロン〜サブミクロン範囲の小さな粒子サイズのために，湿式トナーは，非常に高解像度のトーン画像を製造でき，従って高解像，多重カラープリンティング適用に望ましい。
【００７７】
湿式トナー組成物の液体キャリアは，望ましくは，実質的に非水性溶媒または溶媒混合物である。換言すれば，ただ液体キャリアのマイナー成分（一般的に，２５重量％未満）だけ水を含む。望ましくは，実質的に非水性液体キャリアは，２０重量％未満，さらに望ましくは１０重量％未満，さらに望ましくは３重量％未満，最も望ましくは１重量％未満の水を含む。キャリア液体は，幅広い多様な物質，または物質の組み合わせから選択される，それらは当業界に公知されているが，望ましくは，３０ｍｌ未満のカウリブタノール数値を有する。液体は，望ましくは親油性であり，さまざまな条件下で化学的に安定しており，また電気的に絶縁性である。電気的に絶縁性ということは，低い誘電定数及び高い電気的抵抗性を有する分散性液体をいう。望ましくは，液体分散剤は，５以下，さらに望ましくは３以下の誘電定数を有する。キャリア液体の電気抵抗は，一般的に，１０９オームｃｍ，さらに望ましくは，１０１０オームｃｍより大きい。付加的に，液体キャリアは，ほとんどの具現例で，トナー粒子を製造するのに使われる成分に対し，望ましくは化学的に不活性である。
【００７８】
適切な液体キャリアの例は，脂肪族炭化水素（ｎ−ペンタン，ヘキサン，ヘプタンなど），シクロ脂肪族炭化水素（シクロペンタン，シクロヘキサンなど），芳香族炭化水素（ベンゼン，トルエン，キシレンなど），ハロゲン化炭化水素溶媒（塩素化されたアルカン，フッ素化されたアルカン，塩化フッ素化炭素など）シリコンオイル及びそれら溶媒の混合物を含む。望ましいキャリア液体は，ＩｓｏｐａｒＴＭ  Ｇ，ＩｓｏｐａｒＴＭ  Ｈ，ＩｓｏｐａｒＴＭ  Ｋ，ＩｓｏｐａｒＴＭ  Ｌ，ＩｓｏｐａｒＴＭ  Ｍ及びＩｓｏｐａｒＴＭ  Ｖ（Ｅｘｘｏｎ  Ｃｏｒｐｏｒａｔｉｏｎ，ＮＪから購入可能）のような分枝型パラフィン溶媒混合物を含み，また最も望ましいキャリアは，ＮｏｒｐａｒＴＭ  １２，ＮｏｒｐａｒＴＭ  １３及びＮｏｒｐａｒＴＭ  １５（Ｅｘｘｏｎ  Ｃｏｒｐｏｒａｔｉｏｎ，ＮＪから購入可能）のような脂肪族炭化水素溶媒混合物である。特に望ましいキャリア液体は，ヒルデブラント溶解度パラメータがおよそ１３〜およそ１５ＭＰａ１／２である。
【００７９】
本発明の望ましい乾式トナーを製造するための全体組成物の例示的な特性は，例えばＱｉａｎらによる２００３年６月３０日に出願された米国特許出願第１０／６１２，２４３号及び２００３年６月３０日に出願された米国特許出願第１０／６１２，５３５号に記述されている。
【００８０】
本発明の望ましい湿式トナーを製造するための全体組成物の例示的な特性は，例えばＱｉａｎらによる２００３年６月３０日に出願された米国特許出願一連番号第１０／６１２，５３４号，２００３年６月３０日に出願された米国特許出願一連番号第１０／６１２，７６５号，及び２００３年６月３０日に出願された米国特許出願一連番号第１０／６１２，５３３号に記述されている。
【００８１】
本発明のトナーは，電子写真及び静電気工程を含んだ電子記録工程において画像を形成するのに使われる望ましい具現例である。
【００８２】
ゼログラフィとも言及される電子写真プリンティングで，電子写真技術は，紙，フィルムのような最終画像形成受容体上に画像を形成するのに使われる。電子写真技術は，複写機，レーザプリンタ，ファックス機などを含んだ広範囲な装置に統合されている。
一般的に，電子写真法は，最終永久画像受容体上に電子写真画像を製造する工程で，感光体として知られている，再使用可能，かつ感光性であり，臨時的な画像受容体の使用を含む。代表的な電子写真画像の形成工程は，帯電，露光，現像，転写，定着及び洗浄及び除電を含み，受容体上に画像形成を生成する一連の段階を含む。
【００８３】
帯電段階で，感光体は，一般的にコロナまたは帯電ローラにより正負のうちの１つの所望の極性の電荷で覆われる。露光段階で，光学システム，一般的にレーザスキャナまたはダイオード配列は，最終画像受容体上に形成される目的画像に対応する画像方式で感光体の帯電表面を選択的に放電させて潜像を形成する。現像段階で，適した極性のトナー粒子は，一般的に感光体上の潜像と接触するが，トナー極性に反対のポテンシャル極性を有する，一般的に電気的に偏向された現像器を使用する。トナー粒子は，感光体に移動して静電気力により潜像に選択的に付着され，感光体上にトーン画像を形成する。
【００８４】
転写段階で，トーン画像は，感光体から目的とする最終画像受容体に転写されるが，時折中間体転写要素がトーン画像の後続の転写と共に感光体から最終画像受容体へのトーン画像の転写に影響を与えるために利用される。定着段階で，最終画像受容体上のトーン画像は加熱されてトナー粒子が軟化または溶融されることにより，トーン画像を最終受容体に定着させる。他の一つの定着方法は，熱を加えるか，または加えない高圧下で最終受容体にトナーを固定させることを含む。洗浄段階では，感光体上に残っている残留トナーが除去される。
【００８５】
最後に，除電段階では，感光体電荷が特定波長バンドの光に露光され，実質的に均一に低い値に減少することにより，本来の潜像の残留物が除去され，次の画像形成サイクルのために感光体が準備される。
【００８６】
本発明は，下記の非制限的な実施例により追加で記述されている。
【００８７】
（実施例）
＜テスト方法及び装置＞
下記トナー組成物の実施例で，グラフト安定化剤溶液，オルガノゾル及び湿式トナー分散液の固形分百分率は，アルミニウム重量測定パンの重量を計算した後，１６０℃で４時間アルミニウム重量測定パンで元来の重量測定されたサンプルを乾燥し，乾燥されたサンプルを称量し，また元来のサンプル重量に対する乾燥されたサンプル重量の百分率比を計算して熱重量的に測定した。熱重量法を使用し，固形分百分率をそれぞれ測定するが，およそ２グラムのサンプルを使用した。
【００８８】
本発明を実施するにあたり，分子量は，一般的に重量平均分子量で表現されるのに反し，分子量多分散性は，数平均分子量に対する重量平均分子量の比で与えられる。分子量パラメータは，キャリア溶媒としてテトラヒドロフランを使用し，ゲル透過クロマトグラフィ（ＧＰＣ）で測定した。絶対重量平均分子量は，Ｄａｗｎ  ＤＳＰ−Ｆ  光散乱検出器（Ｗｙａｔｔ  Ｔｅｃｈｎｏｌｏｇｙ  Ｃｏｒｐ．，Ｓａｎｔａ  Ｂａｒｂａｒａ，Ｃａｌｉｆ．）を使用して測定した一方，多分散性は，重量平均分子量をＯｐｔｉｌａｂ  ９０３示差屈折率検出器（Ｗｙａｔｔ  Ｔｅｃｈｎｏｌｏｇｙ  Ｃｏｒｐ．，Ｓａｎｔａ  Ｂａｒｂａｒａ，Ｃａｌｉｆ．）で測定した数平均分子量値に対する比で評価した。
【００８９】
オルガノゾル及び湿式トナー粒子サイズ分布は，Ｈｏｒｉｂａ  ＬＡ−９００またはＬＡ−９００レーザ回折粒子サイズ分析器（Ｈｏｒｉｂａ  Ｉｎｓｔｒｕｍｅｔｎｓ，Ｉｎｃ．，Ｉｒｖｉｎｅ，Ｃａｌｉｆ．）を使用し，レーザ回折光散乱法で測定した。湿式サンプルをＮｏｒｐａｒＴＭ  １２におよそ１／１０体積に稀釈し，使用説明書による粒子サイズ分析器での測定に先立ち，１５０ｗａｔｔ及び２０ｋＨｚで１分間超音波処理した。乾式トナー粒子サンプルを湿潤剤として，１％Ｔｒｉｔｏｎ  Ｘ−１００界面活性剤が付加された水中に分散した。粒子サイズは，基本（一次）粒子サイズ，及び集合物または凝集物の存在を表すために数平均直径（Ｄｎ）及び体積平均直径（Ｄｖ）いずれでも表現した。
【００９０】
電子写真トナーの重要な特性のうちの一つは，グラム当たりクーロン単位で与えられた，トナーの静電気的帯電性能（または，比電荷）である。各トナーの比電荷は，ブローオフ（ｂｌｏｗ−ｏｆｆ）摩擦電気−テスタ（Ｔｏｓｈｉｂａ  Ｍｏｄｅｌ  ＴＢ２００，東芝化学工業（株））を使用して下記の各実施例で測定された。この装置を使用するために，トナーを，まずこれをキャリア粉末と結合させることにより静電気的に帯電させた。キャリア粉末は，ほとんどポリマーセルでコーティングされたフェライト粉末である。トナー及びコーティングされたキャリア粒子は，共に結合されて現像液を形成した。現像液が徐々に撹拌される場合，摩擦電気帯電は，成分粉末いずれにも同一であって反対になる静電気電荷を得させ，かかる静電気電荷のサイズは，帯電に影響を与えるためにトナーにわざわざ加えた任意の化合物（例えば，電荷調節剤）と共に，トナーの特性により決定される。
【００９１】
いったん帯電されれば，現像液混合物は，ブローオフ摩擦電気テスタ内部の小さなホルダに位置する。ホルダは，敏感な容量計に付着した電荷測定ファラディカップの役割を行う。カップは，圧縮窒素ラインに連結され，その底には微細スクリーンを有するが，それは下記の小さなトナー粒子は通過させるが，大きいキャリア粒子は残留させる程のサイズを有する。ガスラインは圧縮される場合，ガスフローは，カップを介して流れ，トナー粒子を微細スクリーンを介してカップ外に出す。キャリア粒子は，ファラディカップ中に残留する。テスタ中の容量計は，キャリアの電荷を測定し，除去されたトナー上の電荷は，サイズ上では同一であって符号は反対である。損失されたトナー質量含有量の測定により，グラム当たりのマイクロクーロンでトナー比電荷を得ることができる。
【００９２】
本測定を行うために，平均粒子サイズがおよそ８０〜１００μｍであるシリコンコーティングされたフェライトキャリア（Ｖｅｒｔｅｘ  Ｉｍａｇｅ  Ｓｙｓｔｅｍｓ  Ｔｙｐｅ  ２）を使用した。キャリア粉末にトナーを加えて現像液中に３重量％のトナー含有量を得た。現像液をブローオフテストをする前に，少なくとも４５分間ローラテーブルでゆっくり撹拌した。各トナーに対して少なくとも５回にわたり比電荷測定を反復し，平均値及び標準偏差を得た。ブローオフの間，トナーの質量損失量が各サンプルで予想される全体トナー含有量の５０〜１００％の間ならば，テストが有効であると見なす。かかる値以外の質量損失を有するテストは無視した。
【００９３】
合成されたトナー材料用熱転移データは，ＤＳＣ（Ｄｉｆｆｅｒｅｎｔｉａｌ  Ｓｃａｎｎｉｎｇ  Ｃａｌｏｒｉｍｅｔｅｒ）冷蔵された冷却システム（最小限界温度は，−７０℃），及び乾式ヘリウム及び窒素交換ガスを備えたＴＡ  Ｉｎｓｔｒｕｍｅｎｔｓ  Ｍｏｄｅｌ  ２９２９示差走査熱量計（Ｎｅｗ  Ｃａｓｔｌｅ，ＤＥ）を使用して収集した。熱量計は，バージョン８．１０Ｂソフトウェアを使用する熱分析２１００ワークステーションで作動した。空のアルミニウムパンを参照値として使用した。実験材料６．０〜１２．０ｍｇをアルミニウムサンプルパンに置き，上部リードを切断してＤＳＣテスト用に密封されたサンプルを製造した。結果物を質量当たり基準に正規化した。各サンプルを各加熱または冷却ランプの最後に５〜１０分の等温湯せんを行う１０℃／分の加熱及び冷却率を使用して評価した。実験材料を５回加熱した。最初の加熱ランプは，サンプルの移転熱が力を除去し，これを１０℃／分の冷却処理に代替し，後続の加熱ランプは，安定したガラス転移温度値を得るのに使用した−値は，第三または第四の熱ランプのうちの一つから記録した。
【００９４】
＜材料＞
本実施例では下記のような略語を使用した。
ＥＭＡ：エチルメタクリレート（Ａｌｄｒｉｃｈ  Ｃｈｅｍｉｃａｌ  Ｃｏ．，Ｍｉｌｗａｕｋｅｅ，ＷＩから購入可能）；
ＨＥＭＡ：２−ヒドロキシエチルメタクリレート（Ａｌｄｒｉｃｈ  Ｃｈｅｍｉｃａｌ  Ｃｏ．，Ｍｉｌｗａｕｋｅｅ，ＷＩから購入可能）；
ＴＣＨＭＡ：トリメチルシクロヘキシルメタクリレート（Ｃｉｂａ  Ｓｐｅｃｉａｌｔｙ  Ｃｈｅｍｉｃａｌ  Ｃｏ．，Ｓｕｆｆｏｌｋ，Ｖｉｒｇｉｎｉａから購入可能）；
ＴＭＩ：ジメチル−ｍ−イソプロフェニルベンジルイソシアネート（ＣＹＴＥＣ  Ｉｎｄｕｓｔｒｉｅｓ，Ｗｅｓｔ  Ｐａｔｅｒｓｏｎ，ＮＪから購入可能）；
Ｖ−６０１：ジメチル２，２’−アゾビスイソブチレート（ＷＡＫＯ  Ｃｈｅｍｉｃａｌｓ  Ｕ．Ｓ．Ａ．，Ｒｉｃｈｍｏｎｄ，ＶＡからのＶ−６０１のように購入可能な開始剤）；
ＤＢＴＤＬ：ジブチルＴＩＮジラウレート（Ａｌｄｒｉｃｈ  Ｃｈｅｍｉｃａｌ  Ｃｏ．，Ｍｉｌｗａｕｋｅｅ，ＷＩからの購入可能な触媒）。
【００９５】
＜命名法＞
下記実施例で，各共重合体の詳細な組成は，共重合体を作るのに使われるモノマーの重量百分率比で要約されうる。グラフティングサイト組成は，場合により，共重合体または共重合体前駆体を構成するモノマーの重量百分率で表現される。例えば，ＴＣＨＭＡ／ＨＥＭＡ−ＴＭＩ（９７／３−４．７）と明示されたグラフト安定化剤（共重合体のＳ部分の前駆体）は，相対的基準で９７重量部のＴＣＨＭＡと３重量部のＨＥＭＡとを共重合して作られ，ヒドロキシ官能基を有した重合体を４．７重量部のＴＭＩと反応させたということを意味する。
【００９６】
同様に，ＴＣＨＭＡ／ＨＥＭＡ−ＴＭＩ／／ＥＭＡ（９７／３−４．７／／１００）とデザインされたグラフト共重合体オルガノゾルは，指定されたグラフト安定化剤／ＨＥＭＡ−ＴＭＩ（９７／３−４．７））（Ｓ部分またはセル）と，指定されたコアモノマーＥＭＡ（Ｄ部分またはコア）とを実施例に記載された相対重量により測定されたＤ／Ｓ（コア／セル）の特定比で共重合して製造する。
【００９７】
＜１．オルガノゾル粒子の製造＞
凝縮器，デジタル温度調節器に連結された熱電対，乾式窒素供給源に連結された窒素注入チューブ及び混合器を備えた５０ガロン反応器を２０１．９ｌｂのＮｏｒｐａｒＴＭ  １２，６６．４ｌｂのＴＣＨＭＡ，２．１０ｌｂの９８％ＨＥＭＡ及び０．８６ｌｂのＷａｋｏ  Ｖ−６０１混合物で充填した。混合物を撹拌する間，反応器をおよそ２リットル／分の流量で３０分間乾式窒素でパージし，窒素流量をおよそ０．５リットル／分に低下させた。混合物を４時間７５℃に加熱した。転換は定量的であった。
【００９８】
混合物を１００℃に加熱し，温度に１時間保持し，あらゆる残留Ｖ−６０１をなくし，続いて７０℃に冷却した。続いて，窒素注入チューブを除去し，０．１１ｌｂの９５％ＤＢＴＤＬを混合物に加え，３．２３ｌｂのＴＭＩを加えた。反応混合物を撹拌しつつ，およそ５分の過程にわたりＴＭＩを滴加した。混合物を７０℃で２時間反応させ，上記時間での転換は定量的であった。
【００９９】
続いて，混合物を室温に冷却した。冷却された混合物は，可視的な不溶性物質を含有しない粘性の透明な液体であった。液体混合物の固形体百分率は，のハロゲン乾燥法を利用して２５．７％と測定された。ＧＰＣ法を利用して後続的な分子量を測定し，２つの独立した測定を基礎として共重合体のＭｗは，２９９，１００であり，またＭｗ／Ｍｎは２．６であった。結果物は，ＴＭＩのランダム側鎖を含有するＴＣＨＭＡ及びＨＥＭＡの共重合体であり，ここでＴＣＨＭＡ／ＨＥＭＡ−ＴＭＩ（９７／３−４．７％ｗ／ｗ）として明示されており，オルガノゾルを製造するのに使用できる。
【０１００】
凝縮器，デジタル温度調節器に連結された熱電対，乾式窒素供給源に連結された窒素注入チューブ及び混合器を備えた５６０ガロン反応器を１，５９６．５ｌｂのＮｏｒｐａｒＴＭ  １２，２０３ｌｂのＥＭＡ，２５．７％ポリマー固形体からのグラフト安定化剤混合物９８．６ｌｂ及び２．２８ｌｂのＶ−６０１混合物で充填した。混合物を撹拌する間，反応器をおよそ２リットル／分の流量で３０分間乾式窒素でパージし，続いて，窒素流量をおよそ０．５リットル／分に低下させた。混合物を５時間７０に加熱した。転換は定量的である。
【０１０１】
ｎ−ヘプタンおよそ１９０ｌｂを冷却されたオルガノゾルに加え，生成混合物をドライアイス／アセトン凝縮器を備え，９０℃の温度及びおよそ１５ｍｍＨｇの真空で作動する回転式蒸発器を使用して残留モノマーをストリップした。ストリップされたオルガノゾルを室温に冷却して不透明な白色分散液を生成した。
【０１０２】
かかるゲルオルガノゾルをＴＣＨＭＡ／ＨＥＭＡ−ＴＭＩ／／ＥＭＡ（９７／３−４．７／／１００％ｗ／ｗ）と明示した。ストリップ後，上述したハロゲン乾燥法を使用し，測定したオルガノゾル分散物の固形体百分率は，１２．５％であった。後続の平均粒子サイズの測定は，の光分散法を使用して行い，オルガノゾルの体積平均径は，１３．８μｍであった。
【０１０３】
オルガノゾルは，１時間５，０００ｒｐｍで遠心分離し，ＮｏｒｐａｒＴＭ  １２を除去した。高度の空気循環を行うフード下で，室温で濃縮オルガノゾルをトレイ乾燥させた。上述したように，ＤＳＣを使用してガラス転移温度を測定した。オルガノゾル粒子のＴｇは，６２．７℃であった。
【０１０４】
＜２．オルガノゾル上の顔料のＭＡＩＣコーティングによる乾式トナー＞
（実施例２）
実施例１から得た乾式オルガノゾル粒子を，カーボンブラック（Ｂｌａｃｋ  Ｐｅａｒｌｓ  Ｌ，Ｃａｂｏｔ  Ｃｏｒｐｏｒａｔｉｏｎ，Ｂｉｌｌｅｒｉｃａ，ＭＡ）１２重量％及び電荷調節剤（Ｃｏｐｙ  Ｃｈａｒｇｅ  Ｎ４Ｐ，Ｃｌａｒｉａｎｔ，Ｃｏｖｅｎｔｒｙ，ＲＩ）２重量％と結合させた。粉末混合は，４Ｌツインセル（“Ｖ”）ブレンダで行った。上記サンプルを異なるＭＡＩＣ工程条件について４個のサブサンプルに分けた。サンプル条件を表１に要約した。
【０１０５】
【表１】
2005321798.tif 000004
【０１０６】
予備混合された粉末（オルガノゾル／顔料／電荷調節剤）をおよそ５０ｇの小型永久磁石のある密閉容器中に位置させた。ＭＡＩＣの交流磁場に容器を露出させ，小型磁石の流動化ベッドをセットアップした。２つの異なるＭＡＩＣ電源レベル及び２つの滞留時間を使用し，評価用として４個のサンプルを得た。
【０１０７】
＜３．トナー粒子の評価＞
（１）ブローオフテスタによるＱ／Ｍ
実施例２から得られたＭＡＩＣコーティングされたサンプルをキャリア粉末（Ｖｅｒｔｅｘ  Ｉｍａｇｅ  Ｓｙｓｔｅｍｓ，Ｔｙｐｅ  ２）と混合した。少なくとも４５分間低速混合後に，トナー／キャリアを東芝ブローオフテスタで分析して各トナーの比電荷（マイクロクーロン／ｇ）を得た。少なくとも３つのかかる測定を行い，平均値及び標準偏差を得た。上記データを質的に，すなわち各ブローオフサンプルの総トナー量の７０〜１００％内に属すると観測される質量損失をモニターリングした。また，公知の帯電特性のトナーをテスト較正標準として使用した。
【０１０８】
（２）トナー粒子サイズ
実施例２から得られたＭＡＩＣコーティングされたサンプルを，１％エアゾールＯＴ（ジオクチルスルホコハク酸ナトリウム，ナトリウム塩，Ｆｉｓｈｅｒ  Ｓｃｉｅｎｔｉｆｉｃ，Ｆａｉｒｌａｗｎ，ＮＪ）を含有する蒸留されＤＤＩ（蒸留化及び脱イオン化）水の中に分散した。トナー粒子サイズは，Ｈｏｒｉｂａ  ＬＡ−９００レーザ回折粒子サイズ分析器を使用して測定した。
【０１０９】
【表２】
2005321798.tif 000005
【０１１０】
本明細書に引用されたあらゆる特許，特許文献，及び公報は，個別的に統合されたように，引用により統合されている。特別に指示しない限り，あらゆる部及び百分率は，重量によるものであり，あらゆる分子量は，重量平均分子量である。前述した詳細な説明は，単に理解を明確にするために提供されたものである。それから不要な制限があると理解されることがあってはならない。本発明は，記述された詳細な説明に制限されず，当業者に明白な多様な変化が特許請求の範囲により決まる本発明内に含まれるのである。
【産業上の利用可能性】
【０１１１】
本発明は，ポリマーバインダ粒子上に視覚改善添加剤をコーティングすることにより，トナー粒子及びトナー組成物が優秀な彩度及び光学密度を提供するので，電子記録工程に効果的に利用されうる。